КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов, в частности к составам керамических масс, которые могут быть использованы в производстве облицовочной плитки.
Известна керамическая масса, содержащая, мас.%: каолин 50,0-67,0; бентонит 3,0-5,0; волластонит 20,0-30,0; тальк 10,0-15,0 [1].
Задача изобретения состоит в повышении прочности облицовочной плитки, полученной из керамической массы.
Технический результат достигается тем, что керамическая масса для изготовления облицовочной плитки, включающая каолин, бентонит, волластонит, тальк, дополнительно включает пегматит, причем компоненты находятся при следующем соотношении, мас.%: каолин 33,0-39,0; бентонит 10,0-13,0; волластонит 16,0-19,0; тальк 16,0-19,0; пегматит 16,0-19,0.
2
2
3
2
2
3
В составе керамической массы могут быть использованы каолины следующего состава, мас:%: SiO 46,02-46,5; AlO 38,69-40,17; TiO 0,47-0,52; FeO 0,55-0,92; CaO 0,05-0,19; п.п.п. 13,34-13,97.
2
2
3
2
3
3
Могут быть использованы бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
2
2
3
2
3
2
2
Могут быть использованы пегматиты, включающие, мас.%: SiO 63,0-77,0; AlO 13,0-20,2; FeO 0,03-0,42; CaO 0,34-2,4; MgO до 0,6; NaO 0,03-11,5; KO 3,5-15,8; п.п.п. 0,04-1,88.
В таблице приведены составы керамической массы для изготовления облицовочной плитки.
Таблица
Компоненты
Состав, мас.%:
1
2
3
Каолин
39,0
36,0
33,0
Бентонит
10,0
11,5
13,0
Волластонит
16,0
17,5
19,0
Тальк
16,0
17,5
19,0
Пегматит
19,0
17,5
16,0
Прочность изделий при сжатии, МПа
не менее 10
не менее 10
не менее 10
2
Волластонит, тальк, пегматит размалывают до получения порошков с удельной поверхностью 2500-3000 см/г, смешивают, добавляют каолин, бентонит и готовят керамическую массу с влажностью 19-21%. Из керамической массы пластическим способом формуют облицовочную плитку, которую сушат до влажности 1-7 и направляют на обжиг. Первый обжиг плитки проводят при температуре 1100°C. На поверхность обожженной плитки наносят слой цветной глазури и при температуре 950°C проводят второй обжиг.
Источники информации
1. SU 622790, C04B 27/04, 1978.